СИНТЕЗ НОВОГО ЦЕОЛИТА С ИСТОЧНИКОМ ФТОРИДА

1. Способ для получения алюмосиликатного цеолита, содержащий реагирование синтез-геля, содержащего по меньшей мере один цеолит, источник фторида, структурообразующий агент и необязательный дополнительный источник кремнезема, при температуре по меньшей мере 100°C до тех пор, пока не образуются кристаллы с желаемой формой цеолита.
2. Способ по п. 1, в котором кристаллы являются по меньшей мере приблизительно на 90% фазово-чистыми.
3. Способ по п. 1 или 2, в котором кристаллы имеют молярное отношение кремнезема к глинозему (SAR) по меньшей мере приблизительно 20.
4. Способ по любому из предшествующих пунктов, в котором желаемый цеолит выбирают из группы, состоящей из цеолита с малыми порами, цеолита со средними порами и цеолита с большими порами.
5. Способ по п. 4, в котором желаемый цеолит представляет собой цеолит с малыми порами.
6. Способ по п. 5, в котором цеолит с малыми порами представляет собой AFX, AEI, CHA, LTA, ITW, RTH, LEV, STT, SFW или IHW.
7. Способ по п. 6, в котором цеолит с малыми порами представляет собой CHA.
8. Способ по п. 5, в котором катион SDA представляет собой триметиладамантаммоний, N,N,N-диметилэтилциклогексиламмоний, пентаметилимидазолий, 1,2-диметил-3-(4-метилбензил)имидазолий, 1,2,3-триметилимидазолий, 1,3-бис(1-адамантил)имидазолий, 2,6-N,N-диэтил-цис-2,6-диметилпиперидиний или их комбинацию.
9. Способ по любому из пп. 5-8, в котором кристаллы имеют средний размер меньше чем приблизительно 5 мкм.
10. Способ по п. 7, в котором кристаллы CHA имеют средний размер меньше чем приблизительно 1 мкм.
11. Способ по любому из пп. 5-10, в котором кристаллы имеют значение SAR от приблизительно 20 до приблизительно 500.
12. Способ по п. 4, в котором желаемый цеолит представляет собой цеолит со средними порами.
13. Способ по п. 12, в котором катион SDA представляет собой тетрапропиламмоний, 2-этил-1,3,4-триметилимидазолий, триметиладамантаммоний, гексаметиленимин, гексаметоний, тетрабутиламмоний или их комбинацию.
14. Способ по п. 12 или 13, в котором цеолит со средними порами представляет собой MFI, STW, MWW, ITH или MEL.
15. Способ по любому из пп. 12-14, в котором кристаллы имеют средний размер меньше чем приблизительно 5 мкм.
16. Способ по любому из пп. 12-15, в котором кристаллы имеют значение SAR от приблизительно 20 до приблизительно 500.
17. Способ по п. 4, в котором желаемый цеолит представляет собой цеолит с большими порами.
6,6
18. Способ по п. 17, в котором структурообразующий агент представляет собой тетраэтиламмоний, 1,3,3-триметил-6-азонийтрицикло[3.2.1.4]додекан или их комбинацию.
19. Способ по п. 17 или 18, в котором цеолит с большими порами представляет собой BEA или ISV.
20. Способ по любому из пп. 17-19, в котором кристаллы имеют средний размер меньше чем приблизительно 5 мкм.
21. Способ по любому из пп. 17-20, в котором кристаллы имеют значение SAR от приблизительно 20 до приблизительно 500.
22. Способ по любому из предшествующих пунктов, в котором по меньшей мере один цеолит представляет собой единственный источник кремнезема и глинозема для формирования алюмосиликатного цеолита.
23. Способ по любому из предшествующих пунктов, в котором цеолит является цеолитом Y.
24. Способ по п. 23, в котором цеолит Y имеет отношение кремнезема к глинозему от приблизительно 12 до приблизительно 500.
25. Способ по любому из предшествующих пунктов, в котором по меньшей мере один цеолит содержит два или более цеолитов.
26. Способ по п. 25, в котором по меньшей мере один цеолит содержит два или более цеолитов Y.
27. Способ по любому из предшествующих пунктов, в котором синтез-гель по существу не содержит щелочного металла.
28. Способ по п. 27, в котором щелочной металл представляет собой Na.
29. Способ по любому из предшествующих пунктов, в котором синтез-гель имеет одно или более из следующих композиционных молярных отношений:
2
2
3
SiO/AlO от приблизительно 12 до приблизительно 500;
2
2
3
SDAO/AlO от приблизительно 3 до приблизительно 125;
2
2
3
HO/AlO от приблизительно 30 до приблизительно 7500;
-
2
OH/SiO от приблизительно 0,4 до приблизительно 0,6; и/или
-
2
F/SiO от приблизительно 0,4 до приблизительно 0,6.
30. Способ по любому из предшествующих пунктов, в котором синтез проводится в отсутствие зародышевых кристаллов алюмосиликатного цеолита.
31. Способ по любому из предшествующих пунктов, в котором синтез-гель дополнительно содержит второй SDA.
32. Способ по п. 31, в котором второй катион SDA представляет собой тетраметиламмоний.
33. Способ по любому из предшествующих пунктов, в котором стадия реакции выполняется при температуре от приблизительно 120 до приблизительно 180°C в течение от приблизительно 1 до приблизительно 15 дней.
34. Способ по любому из предшествующих пунктов, в котором стадия реакции выполняется при значении pH менее чем приблизительно 11.
35. Катализатор для обработки выхлопного газа, содержащий алюмосиликатный цеолит, получаемый по любому из предшествующих пунктов, загруженный металлом, выбираемым из V, Cr, Mn, Fe, Co, Ni, Cu, Zn, Mo, Ru, Rh, Pd, Ag, W, Re, Os, Ir, Pt и Au.
36. Катализатор по п. 35, в котором металл выбирается из Fe и Cu.
37. Катализатор по п. 35, в котором металл выбирается из Pt, Ru и Pd.
x
x
38. Способ для хранения NO, содержащий контактирование содержащего NO потока выхлопного газа с катализатором по любому из пп. 35-37.
x
x
39. Способ для селективного восстановления NO, содержащий контактирование содержащего NO потока выхлопного газа с катализатором по любому из пп. 35-37.
3
40. Способ для окисления компонента выхлопного газа, содержащий контактирование потока выхлопного газа, содержащего этот компонент, с катализатором по любому из пп. 35-37, в котором этот компонент выбирается из CO, углеводорода, и NH.
41. Каталитическое изделие, содержащее катализатор по любому из пп. 35-37, нанесенный на подложку или выполненный в виде подложки, выбираемой из сотового фильтра пристенного потока и проточной сотовой подложки.
42. Алюмосиликатный цеолит, содержащий по меньшей мере приблизительно 90% фазово-чистого каркаса ITW и имеющий отношение кремнезема к глинозему менее чем приблизительно 140.
43. Алюмосиликатный цеолит по п. 42, который имеет отношение кремнезема к глинозему от приблизительно 60 до приблизительно 140.
44. Алюмосиликатный цеолит по п. 42 или 43, который имеет средний размер кристалла от приблизительно 0,5 мкм до приблизительно 5 мкм.
45. Алюмосиликатный цеолит по любому из пп. 42-44, который содержит по меньшей мере приблизительно 95% фазово-чистого каркаса ITW.
46. Алюмосиликатный цеолит по любому из пп. 42-45, который содержит по меньшей мере приблизительно 97% фазово-чистого каркаса ITW.
47. Алюмосиликатный цеолит по любому из пп. 42-46, который по существу не содержит щелочного металла.
48. Алюмосиликатный цеолит, содержащий по меньшей мере приблизительно 90% фазово-чистого каркаса STW и имеющий отношение кремнезема к глинозему менее чем приблизительно 100.
49. Алюмосиликатный цеолит по п. 48, который имеет отношение кремнезема к глинозему от приблизительно 80 до приблизительно 100.
50. Алюмосиликатный цеолит по п. 48 или 49, который имеет средний размер кристалла от приблизительно 0,5 мкм до приблизительно 5 мкм.
51. Алюмосиликатный цеолит по любому из пп. 48-50, который содержит по меньшей мере приблизительно 95% фазово-чистого каркаса STW.
52. Алюмосиликатный цеолит по любому из пп. 48-51, который содержит по меньшей мере приблизительно 97% фазово-чистого каркаса STW.
53. Алюмосиликатный цеолит по любому из пп. 48-52, который по существу не содержит щелочного металла.
54. Алюмосиликатный цеолит, содержащий по меньшей мере приблизительно 90% фазово-чистого каркаса CHA и имеющий спектр FT-IR в соответствии с Фиг. 10.
-1
-1
55. Алюмосиликатный цеолит, содержащий по меньшей мере приблизительно 90% фазово-чистого каркаса CHA, в котором алюмосиликатный цеолит в соответствии с его спектром FT-IR имеет отношение интенсивности меньше чем приблизительно 5 в диапазоне частот от приблизительно 3730 см до приблизительно 1870 см.
-1
-1
56. Алюмосиликатный цеолит по п. 55, который имеет диапазоны отношения интенсивности от приблизительно 1:10 до приблизительно 5:1 в диапазоне частот от приблизительно 3730 см до приблизительно 1870 см.
57. Алюмосиликатный цеолит по п. 55 или 56, который имеет средний размер кристалла меньше чем приблизительно 3 мкм.
58. Алюмосиликатный цеолит по любому из пп. 55-57, который имеет значение SAR от приблизительно 20 до приблизительно 500.
59. Алюмосиликатный цеолит по любому из пп. 55-58, который содержит по меньшей мере приблизительно 95% фазово-чистого каркаса CHA.
60. Алюмосиликатный цеолит по любому из пп. 55-59, который по существу не содержит щелочного металла.